(57)【要約】  本発明は、従来よりも過酷な環境下であっても、特に補強テープとファスナーテープとの間の剥離強度および耐洗濯性において高いパフォーマンスを発揮することができるスライドファスナーの補強テープを提供することを目的としており、具体的には透明なエラストマーフィルムの裏面に接着層を積層してなるスライドファスナーの補強テープにおいて、前記接着層がポリエステル系ホットメルト型接着剤、二液硬化型接着剤またはポリアミド系ホットメルト型接着剤であって、その融点が１２０℃より高く、かつ、１６０℃以下であり、２００℃における溶融粘度が２０００ポイズより高く、かつ、５５００ポイズ以下であることを特徴とするスライドファスナーの補強テープである。
2014203310.tif 000002
【特許請求の範囲】
【請求項１】
透明なエラストマーフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、２００℃における溶融粘度が２０００ポイズより高く、かつ、５５００ポイズ以下であることを特徴とするスライドファスナーの補強テープ。
【請求項２】
前記エラストマーフィルムと前記接着層との間に介在させるアンカーコート剤からなる中間層をさらに設けた、請求項１に記載のスライドファスナーの補強テープ。
【請求項３】
前記エラストマーフィルムが、ポリアミド系フィルム、ポリエステル系フィルム、ポリオレフィン系フィルムまたはポリウレタン系フィルムであり、かつ、前記中間層が二液硬化型接着剤であることを特徴とする請求項２に記載のスライドファスナーの補強テープ。
【請求項４】
前記接着剤の融点が１３０℃以上１５０℃以下であり、２００℃における溶融粘度が３０００ポイズ以上５０００ポイズ以下であることを特徴とする請求項１〜３のいずれか一項に記載のスライドファスナーの補強テープ。
【請求項５】
前記エラストマーフィルムの厚さが、前記接着層の厚さ以下であることを特徴とする請求項１〜４のいずれか一項に記載のスライドファスナーの補強テープ。
【請求項６】
前記エラストマーフィルムの厚さと、前記接着層の厚さとが以下の関係にあることを特徴とする請求項５に記載のスライドファスナーの補強テープ：
（接着層厚さ）／（フィルム厚さ）＝１〜２。
【請求項７】
前記中間層の厚さが、０．５〜１０μｍであることを特徴とする請求項２に記載のスライドファスナーの補強テープ。
【請求項８】
全体の厚みが、ファスナーテープの両面に積層する場合は１００〜２００μｍであり、または片面に積層する場合は２００〜４００μｍであることを特徴とする請求項１〜７のいずれか一項に記載のスライドファスナーの補強テープ。
【発明の詳細な説明】
【技術分野】
【０００１】
本発明は、開離嵌挿具を取付けるファスナーテープの端部に貼着する補強テープ（補強シート材）に関する。
【背景技術】
【０００２】
ファスナーテープの端部に貼着する補強テープとしては、従来、種々のタイプのものが知られている。例えば、ファスナーテープの色彩に合わせて種々の色彩に染色した補強テープを準備する必要をなくして在庫管理の手数を省くために、透明な合成樹脂フィルムを積層して用いることで染色されたファスナーテープの色彩を透視できるようにしたもの、例えば、特許文献１に開示されているように、ファスナーテープの基布の色柄を透過して見えるように、透明なナイロン６又はナイロン６６のフィルムの片面に、融点が２００℃以下の透明なポリエステル共重合体フィルムを積層して横貼りテープを構成したものが知られている。【０００３】
特許文献１に開示されているような二層の合成樹脂フィルムからなる補強テープは、材質的に硬く、開離嵌挿具等の取付け金具を取付けるためのファスナーテープ芯部形状に合致するように折り曲げて成形することが容易でなく、そのためファスナーテープの芯部外形を正確な形に成形することが難しい。さらに、補強テープの折り曲げを繰り返すと、その折り曲げ部が白くなって美観を損ねるという問題を有していた。【０００４】
このような問題を解決するために、本出願人は、特許文献２、３に記載されているように、表面層に透明なポリエステル系エラストマーフィルムを用い、その裏面に接着層を積層した補強テープを開発している。このような補強テープは、表面層（補強層）をポリエステル系エラストマーフィルムで構成しているため、前記合成樹脂フィルムのものに比べて柔軟性があり、ファスナーテープの芯部外形に合わせて折り曲げ易いなどの利点を有する。しかしながら、エラストマーフィルムを補強層として用いた場合、しなやかで透明性が良い柔らかいものを用いた場合には、耐洗濯性や耐ドライクリーニング性が悪く、ファスナーテープを装着した製品を洗濯したり、ドライクリーニングすると、補強テープが膨潤し易く、補強テープとファスナーテープとの間の剥離強度が低下し、補強テープが剥離し易くなるという問題が残る。
【先行技術文献】
【特許文献】
【０００５】
【特許文献１】特開昭６２−１４９７８０号公報
【特許文献２】特開平８−２９９０３３号公報
【特許文献３】特開平１０−３０６２６２号公報
【特許文献４】特許第３６５０７３２号公報
【発明の概要】
【発明が解決しようとする課題】
【０００６】
ところで、近年において、補強層としてのエラストマーフィルムのしなやかで透明性に優れるという長所を維持しながら、補強テープとファスナーテープとの間の剥離強度が高く、良好な耐洗濯性を有する補強テープが求められている。しかしながら、エラストマーフィルムを補強層とした場合、しなやかで透明性が良い柔らかいものを用いた場合には、耐洗濯性や耐ドライクリーニング性が悪く、洗濯やドライクリーニング後に補強テープが膨潤し易く、補強テープとファスナーテープとの間の剥離強度が低下し、補強テープが剥離し易くなる。逆に、硬いエラストマーフィルムを用いて耐ドライクリーニング性や作業性、強度を向上させた場合、反対に硬過ぎるためにファスナーテープの芯部形状に合致するように折り曲げて成形することが難しくなり、また透明性が悪くなるという問題がある。そのため、実際の製品においては、補強層にナイロンフィルムや平織り繊維は用いられているが、エラストマーフィルムを用いた補強テープの実用化は困難な状況にある。【０００７】
特許文献４には、このような課題を解決するべく、エラストマーフィルムと接着層との間にこれら各層よりも薄い中間層を介在させ、かつ、この中間層がアンカーコート剤であるスライドファスナーの補強テープが記載されている。【０００８】
しかしながら、例えば業務用の大きな洗濯機を用いて洗濯したり、中国にて行われているような高温の水を用いた高温洗濯、乾燥温度を高く設定した高温乾燥、裁縫後の仕上げで使用するアイロン加工など、より過酷な環境に曝されても高いレベルでのパフォーマンスを発揮するスライドファスナーの補強テープ、すなわちしなやかで透明性に優れるとともに、より高いレベルでの補強テープとファスナーテープとの間の剥離強度および耐洗濯性を有する補強テープが求められるようになってきており、依然として改良の余地がある。
【課題を解決するための手段】
【０００９】
前記目的を達成するため、本発明者等が鋭意検討した結果、補強テープを構成する接着層として用いられる接着剤を特定の性質を有するもので置き換えることにより、従来よりも過酷な環境下であっても、特に補強テープとファスナーテープとの間の剥離強度および耐洗濯性において高いパフォーマンスを発揮することができるスライドファスナーの補強テープが得られることを見出し、本発明の完成に至った。【００１０】
すなわち、本発明は以下のものである。
（１）透明なエラストマーフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、２００℃における溶融粘度が２０００ポイズより高く、かつ、５５００ポイズ以下であることを特徴とするスライドファスナーの補強テープ。
（２）前記エラストマーフィルムと前記接着層との間に介在させるアンカーコート剤からなる中間層をさらに設けた、（１）に記載のスライドファスナーの補強テープ。
（３）前記エラストマーフィルムが、ポリアミド系フィルム、ポリエステル系フィルム、ポリオレフィン系フィルムまたはポリウレタン系フィルムであり、かつ、前記中間層が二液硬化型接着剤であることを特徴とする（２）記載のスライドファスナーの補強テープ。
（４）前記接着剤の融点が１３０℃以上１５０℃以下であり、２００℃における溶融粘度が３０００ポイズ以上５０００ポイズ以下であることを特徴とする（１）〜（３）のいずれかに記載のスライドファスナーの補強テープ。
（５）前記エラストマーフィルムの厚さが、前記接着層の厚さ以下であることを特徴とする（１）〜（４）のいずれかに記載のスライドファスナーの補強テープ。
（６）前記エラストマーフィルムの厚さと、前記接着層の厚さとが以下の関係にあることを特徴とする（５）記載のスライドファスナーの補強テープ：
（接着層厚さ）／（フィルム厚さ）＝１〜２。
（７）前記中間層の厚さが、０．５〜１０μｍであることを特徴とする（２）記載のスライドファスナーの補強テープ。
（８）全体の厚みが、ファスナーテープの両面に積層する場合は１００〜２００μｍであり、または片面に積層する場合は２００〜４００μｍであることを特徴とする（１）〜（７）のいずれかに記載のスライドファスナーの補強テープ。
【発明の効果】
【００１１】
本発明によれば、従来よりも過酷な環境下であっても、特に補強テープとファスナーテープとの間の剥離強度および耐洗濯性において高いパフォーマンスを発揮することができるスライドファスナーの補強テープを提供することができる。
【図面の簡単な説明】
【００１２】
【図１】本発明の補強テープの一実施態様を示す部分断面図である。
【図２】本発明の補強テープの他の実施態様を示す部分断面図である。
【図３】本発明の補強テープを貼着したスライドファスナーの下部を示す部分平面図である。
【図４】開離した状態の図３のスライドファスナーの下部を示す部分平面図である。
【図５】本発明の補強テープを評価するためのもみ試験に用いられる試験機の要部を模式的に示す図である。
【発明を実施するための形態】
【００１３】
以下、本発明について説明する。
図１に、本発明のスライドファスナーの補強テープの一実施態様を部分断面図にて示す。
図１によれば、本発明のスライドファスナーの補強テープ１０は、透明なエラストマーフィルム１１の裏面に接着層１２を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であるものである。
【００１４】
このような補強テープは、ファスナーテープの片面のみでなく、表裏両面に積層できることは言うまでもなく、一般には表面両面に積層される。
【００１５】
エラストマーフィルム１１の厚さは、接着層の厚さ以下、すなわち（接着層厚さ）／（フィルム厚さ）が１以上であることが好ましく、また全体厚みと各層の厚みとはファスナーテープの補強テープという用途の観点から決まってくることから、さらに好ましくは（接着層厚さ）／（フィルム厚さ）＝１〜２の関係を満たす。このような比率とすることにより、ファスナーテープからの剥離による白濁を防止し、一方でファスナーテープに貼り付けられた状態での柔軟性を確保することができる。
ここで、エラストマーフィルム２の厚さは、一般に３０〜１２０μｍが適当であり、好ましくは５０〜８０μｍ程度である。
一方、接着層１２の厚さは、一般に５０〜２００μｍが適当であり、好ましくは６０〜１２０μｍ程度である。
【００１６】
透明なエラストマーフィルム１１としては、ポリアミド系エラストマーフィルム、ポリエステル系エラストマーフィルム、ポリオレフィン系エラストマーフィルム又はポリウレタン系エラストマーフィルムが好適である。
【００１７】
透明なエラストマーフィルム１１としては、ポリアミド系エラストマーフィルムの場合には曲げ弾性率が６，０００〜９，０００ｋｇ／ｃｍ2、ポリエステル系エラストマーフィルムの場合には曲げ弾性率が３，０００〜５，０００ｋｇ／ｃｍ2のものを用いることが特に好ましい。曲げ弾性率が上記範囲よりも低い柔らかいフィルムは、結晶成分が少ないため耐ドライクリーニング性や開離嵌挿具による横引きの強度等に劣る傾向がある。また、ドライクリーニング液が汚れぎみの場合にドライクリーニング液によって汚染され易いという難点がある。一方、曲げ弾性率が上記範囲を超えるフィルムは、結晶成分が多過ぎるので透明性や柔軟性が低いという問題を生じ易い。曲げ弾性率が上記範囲内のエラストマーフィルムを補強層として用いた場合、透明で良好な耐洗濯性、耐ドライクリーニング性と強度を併せ具有するスライドファスナーの補強テープが得られる。なお、補強テープの接着層や中間層の厚さは補強層としてのエラストマーフィルムに比べて小さく、また剛性が低いため、補強テープ全体としての曲げ弾性率はエラストマーフィルム自体の曲げ弾性率に大きく依存するが、接着層の種類、厚さ等により影響を受ける。そこで、補強テープ全体の曲げ弾性率も上記範囲内にあるように、接着層の種類、厚さ等を選定することが好ましい。
【００１８】
接着層１２の接着剤としては、ファスナーテープの材質となじみ易いホットメルト型接着剤を用いることが好ましい。さらに、図１の場合、エラストマーフィルムとファスナーテープとが同一材質であるが、図２に示すように、エラストマーフィルム２１と接着層２２との間に中間層２３を設けることにより、エラストマーフィルムとファスナーテープが異材質であっても、接着性については問題ない。
【００１９】
また、当該接着剤は、高温による耐性、具体的には高温湯での洗浄、洗濯、高温乾燥に対して補強テープが剥がないようにするという観点から、高融点、かつ、高粘度を有するものが好適に用いられ、例えば融点が１２０℃より高く、かつ、１６０℃以下であり、フローテスターを用いて２００℃、荷重１０ｋｇｆにて測定した溶融粘度が２０００ポイズより高く、かつ、５５００ポイズ以下であり、さらに好ましくは融点が１３０℃以上１５０℃以下であり、フローテスターを用いて２００℃、荷重１０ｋｇｆにて測定した溶融粘度が３０００ポイズ以上５０００ポイズ以下である。
【００２０】
これらのホットメルト型接着剤の中でも、特開平１０−２９５４１８号に開示されているように、融点が１１０〜１２０℃、２００℃での溶融粘度が１，０００〜２，０００ポイズのホットメルト型接着剤を用いた場合、補強テープをファスナーテープに加熱圧着する際、ホットメルト型接着剤が容易に溶融してファスナーテープの繊維間に浸透し易く、また、放冷・固化後に繊維間に存在する樹脂によって高いアンカー効果が得られる結果、洗濯やドライクリーニング後でも補強テープとファスナーテープとの間の高い剥離強度が維持されるという利点が得られるので、特に好適である。
【００２１】
本発明では、図２に示すように、エラストマーフィルム２１と接着層２２との間に介在させるアンカーコート剤からなる中間層２３をさらに設けた、スライドファスナーの補強テープ２０としてもよい。
この中間層２３の厚さは、０．５〜１０μｍ程度が適当であり、好ましくは２〜３μｍ程度である。
【００２２】
図２に示した態様では、エラストマーフィルム２１が、上述したポリアミド系フィルムまたはポリエステル系フィルムであり、一方、中間層２３としては、主剤であるポリオールと硬化剤としてのジイソシアネートの共重合体からなる二液硬化型接着剤を好適に用いることができる。また、接着層２２に用いる接着剤としては、上述したものが挙げられる。中間層は、特にエラストマーフィルムと接着層とで材質の異なるものどうしを貼り合わせる態様において好適に使用されるが、材質が同じものどうしを貼り合わせる態様においても、剥離強度および耐洗濯性においてより高いパフォーマンスを発揮できるため、好ましい。
【００２３】
また、本発明の補強テープは、スライドファスナーの端部を補強する用途で使用されることから、補強テープ全体の厚みが、ファスナーテープの両面に積層する用途においては好ましくは１００〜２００μｍ、より好ましくは１４０〜１８０であり、片面に積層する用途においては好ましくは２００〜４００μｍ、より好ましくは２８０〜３６０μｍである。
【００２４】
そこで、ファスナーテープの端部を補強するに当っては、ファスナーテープの端部表面に接着層を塗工した後、必要に応じて中間層をラミネートしたエラストマーフィルムからなる補強層を重ね、加熱圧着することもできるが、接着工程の際に接着層と補強層の間に気泡が入らないように、エラストマーフィルムの片面にドライラミネート法、共押出法等の従来公知の積層法によって中間層と接着層をコーティングした補強テープを予め作製し、これをファスナーテープの端部表面に接着層を介して加熱圧着することが好ましい。加熱圧着時の加熱に際して、熱板、超音波、高周波等の加熱手段を用いることができる。
【００２５】
図３及び図４は一対のファスナーテープ３１ａ、３１ｂ下端部の開離嵌挿具取付け部に本発明の補強テープ３４ａ、３４ｂを貼着したスライドファスナー３０の一例の下部を示している。
図３に示すスライドファスナー３０は、一対のファスナーテープ３１ａ、３１ｂ、各ファスナーテープ３１ａ、３１ｂの下端部に溶着される一対の補強テープ３４ａ、３４ｂ、各ファスナーテープの内側縁部に取り付けられたコイルエレメント等の務歯列３２ａ、３２ｂ、スライダー３３、及びファスナーテープ３１ａ、３１ｂの下端部に溶着した補強テープ３４ａ、３４ｂの内側縁部に取付けられた開離嵌挿具である蝶棒３７、箱棒３５、箱体３６を含んでいる。スライダー３３は務歯３２ａ、３２ｂを噛合、解離するために務歯列に摺動自在に取り付けられている。図３はスライドファスナー３０を閉じた状態を、また図４は開いた状態を示している。
【００２６】
ポリエステル、ナイロン等の合成繊維や綿等の天然繊維よりなる繊維素材を織成又は編成して作製された一対のファスナーテープ３１ａ、３１ｂの各下端部には、補強テープ３４ａ、３４ｂがそれぞれ溶着されている。これらの対向する補強テープの一方３４ａの内側縁部には、開離嵌挿具の取付金具である蝶棒３７が、また他方３４ｂの対向する内側縁部には蝶棒３７が嵌挿される箱体３６とその箱棒３５が取付けられている。蝶棒３７は箱体３６のスロット中に開離自在に係合可能である。なお、箱体３６と箱棒３５は一体成形されたワンピース物である。
【００２７】
上記のように、ファスナーテープ３１ａ、３１ｂの端部には、その色彩を透視できる透明もしくは半透明の、柔軟性に優れた本発明に係る補強テープ３４ａ、３４ｂが高い接着強度で貼着され、補強されている。補強テープ３４ａ、３４ｂは全体的に透明に近いのでファスナーテープ３１ａ、３１ｂの色彩がそのまま透視され、補強テープが染色されたファスナーテープの色彩と殆ど同色彩に見えるので外観を損うこともない。また、１種類の補強テープを種々の色調のファスナーテープに適用できるので、それぞれの色彩に対応した補強テープを準備する必要がなく、複雑な在庫管理が不要であるという利点も得られる。なお、補強テープの表面光沢を低減させ、また柔軟性を増すために、加熱圧着後又は加熱圧着時に補強テープ表面の補強層にローレット加工を施すこともできる。
【００２８】
ここで、本発明における剥離強度および耐洗濯性の指標として、以下に示すもみ試験により得られた剥離度を用いる。
図５は、当該もみ試験に用いられる試験機の要部を模式的に示す図である。
このもみ試験機５０は、スライドファスナー３０の補強テープ３４ａ、３４ｂのところで当該スライドファスナー３０を挟持するための掴み部５１ａ、５１ｂと、スライドファスナーの箱体３６のところで当該スライドファスナーの下方から方向ｂに向かって弾性付勢させた状態で指示する支持部５２と、スライドファスナーの蝶棒と箱棒のところで当該スライドファスナーの上方から方向ａに向かって押圧する押圧部５３とで要部が構成される。なお、押圧部５３の方向ａの押圧動作、および支持部５２の方向ｂの弾性付勢により、スライドファスナーは方向ａ、方向ｂの間で上下し、掴み部５１ａ、５１ｂはそれぞれ水平な方向ｃ１、方向ｃ２に向かって往復移動する。
【００２９】
通常の洗濯を想定して、温水内でスライドファスナーの方向ａ、方向ｂ、方向ｃ１および方向ｃ２への移動を所定回数行う。これにより生じる補強テープ３４ａ、３４ｂのスライドファスナーからの剥離は、白濁として検出される。そこで、この白濁の度合いを特定の画像センサーを用いてスキャンして数値化し、もみ試験前のコントロールに対して状態が変化した割合を剥離度と特定する。すなわち、白濁した部分が多いほど剥離度は大きくなり、耐洗濯性が悪く、剥離強度も低いと評価される。
【実施例】
【００３０】
以下、本発明の効果を確認した実施例、比較例及び試験例を示して本発明についてより具体的に説明するが、本発明が下記実施例に限定されるものでないことはもとよりである。
（調製例１）
厚さ１００μｍのナイロン系エラストマーフィルム（アルケマ（株）製、７２３３ＦＰ０１）の裏面に主剤であるポリオールと硬化剤としてのジイソシアネートの共重合体からなる二液硬化型接着剤を２〜３μｍの厚さとなるように塗布し、さらに厚さ６０μｍのポリエステル系ホットメルト接着層（東洋紡績（株）製、バイロンＧＭ９００：融点１１２℃、フローテスターを用いて２００℃、荷重１０ｋｇｆで測定した溶融粘度１５００ポイズ）をラミネートして補強テープを作製した。この補強テープ（両面積層）全体の厚みは、１６０μｍであった。【００３１】
（調製例２）
調製例１において、ナイロン系エラストマーフィルムの厚みを６０μｍとし、かつ、接着層の厚みを１００μｍとした以外は、調製例１と同様にして補強テープを作製した。この補強テープ（両面積層）全体の厚みは、１６０μｍであった。【００３２】
（調製例３）
調製例１において、接着層にバイロンＧＭ９００（東洋紡績（株）製）のかわりに、バイロンＧＭ４００（東洋紡績（株）製；融点１４３℃、フローテスターを用いて２００℃、荷重１０ｋｇｆで測定した溶融粘度４６００ポイズ）を用いた以外は、調製例１と同様にして補強テープを作製した。この補強テープ（両面積層）全体の厚みは、１６０μｍであった。【００３３】
（調製例４）
調製例３において、ナイロン系エラストマーフィルムの厚みを６０μｍとし、かつ、接着層の厚みを１００μｍとした以外は、調製例３と同様にして補強テープを作製した。この補強テープ（両面積層）全体の厚みは、１６０μｍであった。【００３４】
（調製例５）
実験例３において、ナイロン系エラストマーフィルムの厚みを８０μｍとし、かつ、接着層の厚みを８０μｍとした以外は、実験例３と同様にして補強テープを作製した。この補強テープ（両面積層）全体の厚みは、１６０μｍであった。【００３５】
（調製例６）
調製例１において、接着層にバイロンＧＭ９００（東洋紡績（株）製）のかわりに、高分子量飽和ポリエステル樹脂ポリエスタ−ＳＰ１７６（日本合成化学工業株式会社製；融点１３０℃、フローテスターを用いて１９０℃、荷重３０ｋｇｆで測定した溶融粘度５６００ポイズ）を用いた以外は、調製例１と同様にして補強テープを作製した。この補強テープ（両面積層）全体の厚みは、１６０μｍであった。【００３６】
（調製例７）
調製例６において、ナイロン系エラストマーフィルムの厚みを６０μｍとし、かつ、接着層の厚みを１００μｍとした以外は、調製例６と同様にして補強テープを作製した。この補強テープ（両面積層）全体の厚みは、１６０μｍであった。【００３７】
（調製例８）
調製例１において、接着層にバイロンＧＭ９００（東洋紡績（株）製）のかわりに、バイロンＧＡ３２００（東洋紡績（株）製；融点１２３℃、フローテスターを用いて２００℃、荷重１０ｋｇｆで測定した溶融粘度１４０ポイズ）を用いた以外は、調製例１と同様にして補強テープを作製した。この補強テープ（両面積層）全体の厚みは、１６０μｍであった。【００３８】
（調製例９）
調製例８において、ナイロン系エラストマーフィルムの厚みを６０μｍとし、かつ、接着層の厚みを１００μｍとした以外は、調製例８と同様にして補強テープを作製した。この補強テープ（両面積層）全体の厚みは、１６０μｍであった。【００３９】
（試験例）
務歯（エレメント）を噛み合わせた状態のスライドファスナーチェーンの表面及び裏面のそれぞれの表面及び裏面に、上記各実験例で作製した補強テープを、接着層が接触するように、かつ務歯列と交差するように横方向に重ね、加圧下に超音波接着して試料を、各調製例につき５つずつ作製した。【００４０】
次いで、接着後、上述したもみ試験を行って、白濁の発生の有無を評価し、上述の剥離度を求めた。各調製例の補強テープの剥離度につき、蝶棒側および箱側、ならびに５つの試料について全体の平均をとり、その結果を表１に示す。【００４１】
【表１】
2014203310.tif 000003
【００４２】
表１によれば、いずれの接着剤においても、接着層の厚みをエラストマーフィルムよりも大きくしたときに、剥離度が小さくなり、もみ試験の結果補強テープが剥離し白濁した部分が少ないことを示すことから、耐洗濯性が良好で、剥離強度も大きかったことがわかる。
ただし、フィルム厚みがエラストマー／接着層が、８０μｍ／８０μｍである場合、剥離度が小さく、すなわち剥離強度は大きくなり、白濁は見られなかったが、ファスナーテープが溶けてしまい製品としての価値がない状態となった。したがって、ファスナーテープが溶け出さず、かつ、高温による耐性の実現のためには、接着層をエラストマーよりも厚くすることが望ましいことがわかった。
【符号の説明】
【００４３】
１０  補強テープ
１１  エラストマーフィルム
１２  接着層
２０  補強テープ
２１  エラストマーフィルム
２２  接着層
２３  中間層
３０  スライドファスナー
３１ａ、３１ｂ  ファスナーテープ
３２ａ、３２ｂ  務歯
３３  スライダー
３４ａ、３４ｂ  補強テープ
３５  箱棒
３６  箱体
３７  蝶棒
【図１】
2014203310.tif 000004
【図２】
2014203310.tif 000005
【図３】
2014203310.tif 000006
【図４】
2014203310.tif 000007
【図５】
2014203310.tif 000008
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
透明なフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、２００℃における溶融粘度が２０００ポイズより高く、かつ、５５００ポイズ以下であることを特徴とするスライドファスナーの補強テープ。
【請求項２】
前記フィルムと前記接着層との間に介在させるアンカーコート剤からなる中間層をさらに設けた、請求項１に記載のスライドファスナーの補強テープ。
【請求項３】
前記フィルムが、ポリアミド系フィルム、ポリエステル系フィルム、ポリオレフィン系フィルムまたはポリウレタン系フィルムであり、かつ、前記中間層が二液硬化型接着剤であることを特徴とする請求項２に記載のスライドファスナーの補強テープ。
【請求項４】
前記接着剤の融点が１３０℃以上１５０℃以下であり、２００℃における溶融粘度が３０００ポイズ以上５０００ポイズ以下であることを特徴とする請求項１〜３のいずれか一項に記載のスライドファスナーの補強テープ。
【請求項５】
前記フィルムの厚さが、前記接着層の厚さ以下であることを特徴とする請求項１〜４のいずれか一項に記載のスライドファスナーの補強テープ。
【請求項６】
前記フィルムの厚さと、前記接着層の厚さとが以下の関係にあることを特徴とする請求項５に記載のスライドファスナーの補強テープ：
（接着層厚さ）／（フィルム厚さ）＝１〜２。
【請求項７】
前記中間層の厚さが、０．５〜１０μｍであることを特徴とする請求項２に記載のスライドファスナーの補強テープ。
【請求項８】
全体の厚みが、ファスナーテープの両面に積層する場合は１００〜２００μｍであり、または片面に積層する場合は２００〜４００μｍであることを特徴とする請求項１〜７のいずれか一項に記載のスライドファスナーの補強テープ。
【請求項９】
透明なフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、前記フィルムの厚さと、前記接着層の厚さとが以下の関係にあることを特徴とするスライドファスナーの補強テープ：
（接着層厚さ）／（フィルム厚さ）＝１〜２。
【請求項１０】
前記接着剤の２００℃における溶融粘度が２０００ポイズより高く、かつ、５５００ポイズ以下であることを特徴とする請求項９に記載のスライドファスナーの補強テープ。
【請求項１１】
前記フィルムと前記接着層との間に介在させるアンカーコート剤からなる中間層をさらに設けた、請求項９または１０に記載のスライドファスナーの補強テープ。
【請求項１２】
前記フィルムが、ポリアミド系フィルム、ポリエステル系フィルム、ポリオレフィン系フィルムまたはポリウレタン系フィルムであり、かつ、前記中間層が二液硬化型接着剤であることを特徴とする請求項１１に記載のスライドファスナーの補強テープ。
【請求項１３】
前記接着剤の融点が１３０℃以上１５０℃以下であり、２００℃における溶融粘度が３０００ポイズ以上５０００ポイズ以下であることを特徴とする請求項９〜１２のいずれか一項に記載のスライドファスナーの補強テープ。
【請求項１４】
前記中間層の厚さが、０．５〜１０μｍであることを特徴とする請求項１１に記載のスライドファスナーの補強テープ。
【請求項１５】
全体の厚みが、ファスナーテープの両面に積層する場合は１００〜２００μｍであり、または片面に積層する場合は２００〜４００μｍであることを特徴とする請求項９〜１４のいずれか一項に記載のスライドファスナーの補強テープ。
【手続補正３】
【補正対象書類名】明細書
【補正対象項目名】０００１
【補正方法】変更
【補正の内容】
【０００１】
技術分野
［０００１］
本発明は、開離嵌挿具を取付けるファスナーテープの端部に貼着する補強テープ（補強シート材）に関する。
背景技術
［０００２］
ファスナーテープの端部に貼着する補強テープとしては、従来、種々のタイプのものが知られている。例えば、ファスナーテープの色彩に合わせて種々の色彩に染色した補強テープを準備する必要をなくして在庫管理の手数を省くために、透明な合成樹脂フィルムを積層して用いることで染色されたファスナーテープの色彩を透視できるようにしたもの、例えば、特許文献１に開示されているように、ファスナーテープの基布の色柄を透過して見えるように、透明なナイロン６又はナイロン６６のフィルムの片面に、融点が２００℃以下の透明なポリエステル共重合体フィルムを積層して横貼りテープを構成したものが知られている。
［０００３］
特許文献１に開示されているような二層の合成樹脂フィルムからなる補強テープは、材質的に硬く、開離嵌挿具等の取付け金具を取付けるためのファスナーテープ芯部形状に合致するように折り曲げて成形することが容易でなく、そのためファスナーテープの芯部外形を正確な形に成形することが難しい。さらに、補強テープの折り曲げを繰り返すと、その折り曲げ部が白くなって美観を損ねるという問題を有していた。
［０００４］
このような問題を解決するために、本出願人は、特許文献２、３に記載されているように、表面層に透明なポリエステル系フィルムを用い、その裏面に接着層を積層した補強テープを開発している。このような補強テープは、表面層（補強層）をポリエステル系フィルムで構成しているため、前記合成樹脂フィルムのものに比べて柔軟性があり、ファスナーテープの芯部外形に合わせて折り曲げ易いなどの利点を有する。しかしながら、フィルムを補強
【手続補正４】
【補正対象書類名】明細書
【補正対象項目名】０００２
【補正方法】変更
【補正の内容】
【０００２】
層として用いた場合、しなやかで透明性が良い柔らかいものを用いた場合には、耐洗濯性や耐ドライクリーニング性が悪く、ファスナーテープを装着した製品を洗濯したり、ドライクリーニングすると、補強テープが膨潤し易く、補強テープとファスナーテープとの間の剥離強度が低下し、補強テープが剥離し易くなるという問題が残る。
先行技術文献
特許文献
［０００５］
特許文献１：特開昭６２−１４９７８０号公報
特許文献２：特開平８−２９９０３３号公報
特許文献３：特開平１０−３０６２６２号公報
特許文献４：特許第３６５０７３２号公報
発明の概要
発明が解決しようとする課題
［０００６］
ところで、近年において、補強層としてのフィルムのしなやかで透明性に優れるという長所を維持しながら、補強テープとファスナーテープとの間の剥離強度が高く、良好な耐洗濯性を有する補強テープが求められている。しかしながら、フィルムを補強層とした場合、しなやかで透明性が良い柔らかいものを用いた場合には、耐洗濯性や耐ドライクリーニング性が悪く、洗濯やドライクリーニング後に補強テープが膨潤し易く、補強テープとファスナーテープとの間の剥離強度が低下し、補強テープが剥離し易くなる。逆に、硬いフィルムを用いて耐ドライクリーニング性や作業性、強度を向上させた場合、反対に硬過ぎるためにファスナーテープの芯部形状に合致するように折り曲げて成形することが難しくなり、また透明性が悪くなるという問題がある。そのため、実際の製品においては、補強層にナイロンフィルムや平織り繊維は用いられているが、フィルムを用いた補強テープの実用化は困難な状況にある。
［０００７］
特許文献４には、このような課題を解決するべく、フィルムと接着層との
【手続補正５】
【補正対象書類名】明細書
【補正対象項目名】０００３
【補正方法】変更
【補正の内容】
【０００３】
間にこれら各層よりも薄い中間層を介在させ、かつ、この中間層がアンカーコート剤であるスライドファスナーの補強テープが記載されている。
［０００８］
しかしながら、例えば業務用の大きな洗濯機を用いて洗濯したり、中国にて行われているような高温の水を用いた高温洗濯、乾燥温度を高く設定した高温乾燥、裁縫後の仕上げで使用するアイロン加工など、より過酷な環境に曝されても高いレベルでのパフォーマンスを発揮するスライドファスナーの補強テープ、すなわちしなやかで透明性に優れるとともに、より高いレベルでの補強テープとファスナーテープとの間の剥離強度および耐洗濯性を有する補強テープが求められるようになってきており、依然として改良の余地がある。
課題を解決するための手段
［０００９］
前記目的を達成するため、本発明者等が鋭意検討した結果、補強テープを構成する接着層として用いられる接着剤を特定の性質を有するもので置き換えることにより、従来よりも過酷な環境下であっても、特に補強テープとファスナーテープとの間の剥離強度および耐洗濯性において高いパフォーマンスを発揮することができるスライドファスナーの補強テープが得られることを見出し、本発明の完成に至った。
［００１０］
すなわち、本発明は以下のものである。
（１）透明なフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、２００℃における溶融粘度が２０００ポイズより高く、かつ、５５００ポイズ以下であることを特徴とするスライドファスナーの補強テープ。
（２）前記フィルムと前記接着層との間に介在させるアンカーコート剤からなる中間層をさらに設けた、（１）に記載のスライドファスナーの補強テープ。
【手続補正６】
【補正対象書類名】明細書
【補正対象項目名】０００４
【補正方法】変更
【補正の内容】
【０００４】
（３）前記フィルムが、ポリアミド系フィルム、ポリエステル系フィルム、ポリオレフィン系フィルムまたはポリウレタン系フィルムであり、かつ、前記中間層が二液硬化型接着剤であることを特徴とする（２）記載のスライドファスナーの補強テープ。
（４）前記接着剤の融点が１３０℃以上１５０℃以下であり、２００℃における溶融粘度が３０００ポイズ以上５０００ポイズ以下であることを特徴とする（１）〜（３）のいずれかに記載のスライドファスナーの補強テープ。
（５）前記フィルムの厚さが、前記接着層の厚さ以下であることを特徴とする（１）〜（４）のいずれかに記載のスライドファスナーの補強テープ。
（６）前記フィルムの厚さと、前記接着層の厚さとが以下の関係にあることを特徴とする（５）記載のスライドファスナーの補強テープ：
（接着層厚さ）／（フィルム厚さ）＝１〜２。
（７）前記中間層の厚さが、０．５〜１０μｍであることを特徴とする（２）記載のスライドファスナーの補強テープ。
（８）全体の厚みが、ファスナーテープの両面に積層する場合は１００〜２００μｍであり、または片面に積層する場合は２００〜４００μｍであることを特徴とする（１）〜（７）のいずれかに記載のスライドファスナーの補強テープ。
（９）透明なフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、前記フィルムの厚さと、前記接着層の厚さとが以下の関係にあることを特徴とするスライドファスナーの補強テープ：
（接着層厚さ）／（フィルム厚さ）＝１〜２。
（１０）前記接着剤の２００℃における溶融粘度が２０００ポイズより高く、かつ、５５００ポイズ以下であることを特徴とする（９）に記載のスライドファスナーの補強テープ。
（１１）前記フィルムと前記接着層との間に介在させるアンカーコート剤からなる中間層をさらに設けた、（９）または（１０）に記載のスライドファスナーの補強テープ。
（１２）前記フィルムが、ポリアミド系フィルム、ポリエステル系フィルム、ポリオレフィン系フィルムまたはポリウレタン系フィルムであり、かつ、前記中間層が二液硬化型接着剤であることを特徴とする（１１）に記載のスライドファスナーの補強テープ。
（１３）前記接着剤の融点が１３０℃以上１５０℃以下であり、２００℃における溶融粘度が３０００ポイズ以上５０００ポイズ以下であることを特徴とする（９）〜（１２）のいずれかに記載のスライドファスナーの補強テープ。
（１４）前記中間層の厚さが、０．５〜１０μｍであることを特徴とする（１１）に記載のスライドファスナーの補強テープ。
（１５）全体の厚みが、ファスナーテープの両面に積層する場合は１００〜２００μｍであり、または片面に積層する場合は２００〜４００μｍであることを特徴とする（９）〜（１４）のいずれかに記載のスライドファスナーの補強テープ。
発明の効果
［００１１］
本発明によれば、従来よりも過酷な環境下であっても、特に補強テープとファスナーテープとの間の剥離強度および耐洗濯性において高いパフォーマンスを発揮することができるスライドファスナーの補強テープを提供することができる。
図面の簡単な説明
［００１２］
［図１］本発明の補強テープの一実施態様を示す部分断面図である。
［図２］本発明の補強テープの他の実施態様を示す部分断面図である。
【手続補正７】
【補正対象書類名】明細書
【補正対象項目名】０００５
【補正方法】変更
【補正の内容】
【０００５】
［図３］本発明の補強テープを貼着したスライドファスナーの下部を示す部分平面図である。
［図４］開離した状態の図３のスライドファスナーの下部を示す部分平面図である。
［図５］本発明の補強テープを評価するためのもみ試験に用いられる試験機の要部を模式的に示す図である。
発明を実施するための形態
［００１３］
以下、本発明について説明する。
図１に、本発明のスライドファスナーの補強テープの一実施態様を部分断面図にて示す。
図１によれば、本発明のスライドファスナーの補強テープ１０は、透明なフィルム１１の裏面に接着層１２を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であるものである。
［００１４］
このような補強テープは、ファスナーテープの片面のみでなく、表裏両面に積層できることは言うまでもなく、一般には表面両面に積層される。
［００１５］
フィルム１１の厚さは、接着層の厚さ以下、すなわち（接着層厚さ）／（フィルム厚さ）が１以上であることが好ましく、また全体厚みと各層の厚みとはファスナーテープの補強テープという用途の観点から決まってくることから、さらに好ましくは（接着層厚さ）／（フィルム厚さ）＝１〜２の関係を満たす。このような比率とすることにより、ファスナーテープからの剥離による白濁を防止し、一方でファスナーテープに貼り付けられた状態での柔軟性を確保することができる。
ここで、フィルム２の厚さは、一般に３０〜１２０μｍが適当であり、好ましくは５０〜８０μｍ程度である。
一方、接着層１２の厚さは、一般に５０〜２００μｍが適当であり、好ましくは６０〜１２０μｍ程度である。
【手続補正８】
【補正対象書類名】明細書
【補正対象項目名】０００８
【補正方法】変更
【補正の内容】
【０００６】
［００１６］
透明なフィルム１１としては、ポリアミド系フィルム、ポリエステル系フィルム、ポリオレフィン系フィルム又はポリウレタン系フィルムが好適である。
［００１７］
透明なフィルム１１としては、ポリアミド系フィルムの場合には曲げ弾性率が６，０００〜９，０００ｋｇ／ｃｍ２、ポリエステル系フィルムの場合には曲げ弾性率が３，０００〜５，０００ｋｇ／ｃｍ２のものを用いることが特に好ましい。曲げ弾性率が上記範囲よりも低い柔らかいフィルムは、結晶成分が少ないため耐ドライクリーニング性や開離嵌挿具による横引きの強度等に劣る傾向がある。また、ドライクリーニング液が汚れぎみの場合にドライクリーニング液によって汚染され易いという難点がある。一方、曲げ弾性率が上記範囲を超えるフィルムは、結晶成分が多過ぎるので透明性や柔軟性が低いという問題を生じ易い。曲げ弾性率が上記範囲内のフィルムを補強層として用いた場合、透明で良好な耐洗濯性、耐ドライクリーニング性と強度を併せ具有するスライドファスナーの補強テープが得られる。なお、補強テープの接着層や中間層の厚さは補強層としてのフィルムに比べて小さく、また剛性が低いため、補強テープ全体としての曲げ弾性率はフィルム自体の曲げ弾性率に大きく依存するが、接着層の種類、厚さ等により影響を受ける。そこで、補強テープ全体の曲げ弾性率も上記範囲内にあるように、接着層の種類、厚さ等を選定することが好ましい。
［００１８］
接着層１２の接着剤としては、ファスナーテープの材質となじみ易いホットメルト型接着剤を用いることが好ましい。さらに、図１の場合、フィルムとファスナーテープとが同一材質であるが、図２に示すように、フィルム２１と接着層２２との間に中間層２３を設けることにより、フィルムとファスナーテープが異材質であっても、接着性については問題ない。
［００１９］
また、当該接着剤は、高温による耐性、具体的には高温湯での洗浄、洗濯、高温乾燥に対して補強テープが剥がないようにするという観点から、高融
【手続補正９】
【補正対象書類名】明細書
【補正対象項目名】０００７
【補正方法】変更
【補正の内容】
【０００７】
点、かつ、高粘度を有するものが好適に用いられ、例えば融点が１２０℃より高く、かつ、１６０℃以下であり、フローテスターを用いて２００℃、荷重１０ｋｇｆにて測定した溶融粘度が２０００ポイズより高く、かつ、５５００ポイズ以下であり、さらに好ましくは融点が１３０℃以上１５０℃以下であり、フローテスターを用いて２００℃、荷重１０ｋｇｆにて測定した溶融粘度が３０００ポイズ以上５０００ポイズ以下である。
［００２０］
これらのホットメルト型接着剤の中でも、特開平１０−２９５４１８号に開示されているように、融点が１１０〜１２０℃、２００℃での溶融粘度が１，０００〜２，０００ポイズのホットメルト型接着剤を用いた場合、補強テープをファスナーテープに加熱圧着する際、ホットメルト型接着剤が容易に溶融してファスナーテープの繊維間に浸透し易く、また、放冷・固化後に繊維間に存在する樹脂によって高いアンカー効果が得られる結果、洗濯やドライクリーニング後でも補強テープとファスナーテープとの間の高い剥離強度が維持されるという利点が得られるので、特に好適である。
［００２１］
本発明では、図２に示すように、フィルム２１と接着層２２との間に介在させるアンカーコート剤からなる中間層２３をさらに設けた、スライドファスナーの補強テープ２０としてもよい。
この中間層２３の厚さは、０．５〜１０μｍ程度が適当であり、好ましくは２〜３μｍ程度である。
［００２２］
図２に示した態様では、フィルム２１が、上述したポリアミド系フィルムまたはポリエステル系フィルムであり、一方、中間層２３としては、主剤であるポリオールと硬化剤としてのジイソシアネートの共重合体からなる二液硬化型接着剤を好適に用いることができる。また、接着層２２に用いる接着剤としては、上述したものが挙げられる。中間層は、特にフィルムと接着層とで材質の異なるものどうしを貼り合わせる態様において好適に使用されるが、材質が同じものどうしを貼り合わせる態様においても、剥離強度および耐洗濯性においてより高いパフォーマンスを発揮できるため、好ましい。
【手続補正１０】
【補正対象書類名】明細書
【補正対象項目名】０００８
【補正方法】変更
【補正の内容】
【０００８】
［００２３］
また、本発明の補強テープは、スライドファスナーの端部を補強する用途で使用されることから、補強テープ全体の厚みが、ファスナーテープの両面に積層する用途においては好ましくは１００〜２００μｍ、より好ましくは１４０〜１８０であり、片面に積層する用途においては好ましくは２００〜４００μｍ、より好ましくは２８０〜３６０μｍである。
［００２４］
そこで、ファスナーテープの端部を補強するに当っては、ファスナーテープの端部表面に接着層を塗工した後、必要に応じて中間層をラミネートしたフィルムからなる補強層を重ね、加熱圧着することもできるが、接着工程の際に接着層と補強層の間に気泡が入らないように、フィルムの片面にドライラミネート法、共押出法等の従来公知の積層法によって中間層と接着層をコーティングした補強テープを予め作製し、これをファスナーテープの端部表面に接着層を介して加熱圧着することが好ましい。加熱圧着時の加熱に際して、熱板、超音波、高周波等の加熱手段を用いることができる。
［００２５］
図３及び図４は一対のファスナーテープ３１ａ、３１ｂ下端部の開離嵌挿具取付け部に本発明の補強テープ３４ａ、３４ｂを貼着したスライドファスナー３０の一例の下部を示している。
図３に示すスライドファスナー３０は、一対のファスナーテープ３１ａ、３１ｂ、各ファスナーテープ３１ａ、３１ｂの下端部に溶着される一対の補強テープ３４ａ、３４ｂ、各ファスナーテープの内側縁部に取り付けられたコイルエレメント等の務歯列３２ａ、３２ｂ、スライダー３３、及びファスナーテープ３１ａ、３１ｂの下端部に溶着した補強テープ３４ａ、３４ｂの内側縁部に取付けられた開離嵌挿具である蝶棒３７、箱棒３５、箱体３６を含んでいる。スライダー３３は務歯３２ａ、３２ｂを噛合、解離するために務歯列に摺動自在に取り付けられている。図３はスライドファスナー３０を閉じた状態を、また図４は開いた状態を示している。
［００２６］
ポリエステル、ナイロン等の合成繊維や綿等の天然繊維よりなる繊維素材を織成又は編成して作製された一対のファスナーテープ３１ａ、３１ｂの各
【手続補正１１】
【補正対象書類名】明細書
【補正対象項目名】００１３
【補正方法】変更
【補正の内容】
【００１３】
ただし、フィルム厚みがエラストマー／接着層が、８０μｍ／８０μｍである場合、剥離度が小さく、すなわち剥離強度は大きくなり、白濁は見られなかったが、ファスナーテープが溶けてしまい製品としての価値がない状態となった。したがって、ファスナーテープが溶け出さず、かつ、高温による耐性の実現のためには、接着層をエラストマーよりも厚くすることが望ましいことがわかった。
符号の説明
［００４３］
１０  補強テープ
１１  フィルム
１２  接着層
２０  補強テープ
２１  フィルム
２２  接着層
２３  中間層
３０  スライドファスナー
３１ａ、３１ｂ  ファスナーテープ
３２ａ、３２ｂ  務歯
３３  スライダー
３４ａ、３４ｂ  補強テープ
３５  箱棒
３６  箱体
３７  蝶棒
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
透明なエラストマーフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、２００℃における溶融粘度が２０００ポイズより高く、かつ、５５００ポイズ以下であり、前記フィルムの厚さが前記接着層の厚さ未満であることを特徴とするスライドファスナーの補強テープ。
【請求項２】
前記エラストマーフィルムと前記接着層との間に介在させるアンカーコート剤からなる中間層をさらに設けた、請求項１に記載のスライドファスナーの補強テープ。
【請求項３】
前記エラストマーフィルムが、ポリアミド系フィルム、ポリエステル系フィルム、ポリオレフィン系フィルムまたはポリウレタン系フィルムであり、かつ、前記中間層が二液硬化型接着剤であることを特徴とする請求項２に記載のスライドファスナーの補強テープ。
【請求項４】
前記接着剤の融点が１３０℃以上１５０℃以下であり、２００℃における溶融粘度が３０００ポイズ以上５０００ポイズ以下であることを特徴とする請求項１〜３のいずれか一項に記載のスライドファスナーの補強テープ。
【請求項５】
前記エラストマーフィルムの厚さと、前記接着層の厚さとが以下の関係にあることを特徴とする請求項１〜４のいずれか一項に記載のスライドファスナーの補強テープ：
（接着層厚さ）／（エラストマーフィルム厚さ）＝１よりも大きく２以下。
【請求項６】
前記中間層の厚さが、０．５〜１０μｍであることを特徴とする請求項２に記載のスライドファスナーの補強テープ。
【請求項７】
全体の厚みが、ファスナーテープの両面に積層する場合は１００〜２００μｍであり、または片面に積層する場合は２００〜４００μｍであることを特徴とする請求項１〜６のいずれか一項に記載のスライドファスナーの補強テープ。
【請求項８】
透明なエラストマーフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、前記エラストマーフィルムの厚さと、前記接着層の厚さとが以下の関係にあることを特徴とするスライドファスナーの補強テープ：
（接着層厚さ）／（エラストマーフィルム厚さ）＝１よりも大きく２以下。
【請求項９】
前記接着剤の２００℃における溶融粘度が２０００ポイズより高く、かつ、５５００ポイズ以下であることを特徴とする請求項８に記載のスライドファスナーの補強テープ。
【請求項１０】
前記エラストマーフィルムと前記接着層との間に介在させるアンカーコート剤からなる中間層をさらに設けた、請求項８または９に記載のスライドファスナーの補強テープ。
【請求項１１】
前記エラストマーフィルムが、ポリアミド系フィルム、ポリエステル系フィルム、ポリオレフィン系フィルムまたはポリウレタン系フィルムであり、かつ、前記中間層が二液硬化型接着剤であることを特徴とする請求項１０に記載のスライドファスナーの補強テープ。
【請求項１２】
前記接着剤の融点が１３０℃以上１５０℃以下であり、２００℃における溶融粘度が３０００ポイズ以上５０００ポイズ以下であることを特徴とする請求項８〜１１のいずれか一項に記載のスライドファスナーの補強テープ。
【請求項１３】
前記中間層の厚さが、０．５〜１０μｍであることを特徴とする請求項１０に記載のスライドファスナーの補強テープ。
【請求項１４】
全体の厚みが、ファスナーテープの両面に積層する場合は１００〜２００μｍであり、または片面に積層する場合は２００〜４００μｍであることを特徴とする請求項８〜１３のいずれか一項に記載のスライドファスナーの補強テープ。
【請求項１５】
前記エラストマーフィルムがナイロン系フィルムであり、かつ、前記接着層がポリエステル系ホットメルト型接着剤であることを特徴とする請求項１〜１４のいずれか一項に記載のスライドファスナーの補強テープ。
【手続補正２】
【補正対象書類名】明細書
【補正対象項目名】全文
【補正方法】変更
【補正の内容】
【発明の詳細な説明】
【技術分野】
【０００１】
本発明は、開離嵌挿具を取付けるファスナーテープの端部に貼着する補強テープ（補強シート材）に関する。
【背景技術】
【０００２】
ファスナーテープの端部に貼着する補強テープとしては、従来、種々のタイプのものが知られている。例えば、ファスナーテープの色彩に合わせて種々の色彩に染色した補強テープを準備する必要をなくして在庫管理の手数を省くために、透明な合成樹脂フィルムを積層して用いることで染色されたファスナーテープの色彩を透視できるようにしたもの、例えば、特許文献１に開示されているように、ファスナーテープの基布の色柄を透過して見えるように、透明なナイロン６又はナイロン６６のフィルムの片面に、融点が２００℃以下の透明なポリエステル共重合体フィルムを積層して横貼りテープを構成したものが知られている。
【０００３】
特許文献１に開示されているような二層の合成樹脂フィルムからなる補強テープは、材質的に硬く、開離嵌挿具等の取付け金具を取付けるためのファスナーテープ芯部形状に合致するように折り曲げて成形することが容易でなく、そのためファスナーテープの芯部外形を正確な形に成形することが難しい。さらに、補強テープの折り曲げを繰り返すと、その折り曲げ部が白くなって美観を損ねるという問題を有していた。
【０００４】
このような問題を解決するために、本出願人は、特許文献２、３に記載されているように、表面層に透明なポリエステル系エラストマーフィルムを用い、その裏面に接着層を積層した補強テープを開発している。このような補強テープは、表面層（補強層）をポリエステル系エラストマーフィルムで構成しているため、前記合成樹脂フィルムのものに比べて柔軟性があり、ファスナーテープの芯部外形に合わせて折り曲げ易いなどの利点を有する。しかしながら、エラストマーフィルムを補強層として用いた場合、しなやかで透明性が良い柔らかいものを用いた場合には、耐洗濯性や耐ドライクリーニング性が悪く、ファスナーテープを装着した製品を洗濯したり、ドライクリーニングすると、補強テープが膨潤し易く、補強テープとファスナーテープとの間の剥離強度が低下し、補強テープが剥離し易くなるという問題が残る。
【先行技術文献】
【特許文献】
【０００５】
【特許文献１】特開昭６２−１４９７８０号公報
【特許文献２】特開平８−２９９０３３号公報
【特許文献３】特開平１０−３０６２６２号公報
【特許文献４】特許第３６５０７３２号公報
【発明の概要】
【発明が解決しようとする課題】
【０００６】
ところで、近年において、補強層としてのエラストマーフィルムのしなやかで透明性に優れるという長所を維持しながら、補強テープとファスナーテープとの間の剥離強度が高く、良好な耐洗濯性を有する補強テープが求められている。しかしながら、エラストマーフィルムを補強層とした場合、しなやかで透明性が良い柔らかいものを用いた場合には、耐洗濯性や耐ドライクリーニング性が悪く、洗濯やドライクリーニング後に補強テープが膨潤し易く、補強テープとファスナーテープとの間の剥離強度が低下し、補強テープが剥離し易くなる。逆に、硬いエラストマーフィルムを用いて耐ドライクリーニング性や作業性、強度を向上させた場合、反対に硬過ぎるためにファスナーテープの芯部形状に合致するように折り曲げて成形することが難しくなり、また透明性が悪くなるという問題がある。そのため、実際の製品においては、補強層にナイロンフィルムや平織り繊維は用いられているが、エラストマーフィルムを用いた補強テープの実用化は困難な状況にある。
【０００７】
特許文献４には、このような課題を解決するべく、エラストマーフィルムと接着層との間にこれら各層よりも薄い中間層を介在させ、かつ、この中間層がアンカーコート剤であるスライドファスナーの補強テープが記載されている。
【０００８】
しかしながら、例えば業務用の大きな洗濯機を用いて洗濯したり、中国にて行われているような高温の水を用いた高温洗濯、乾燥温度を高く設定した高温乾燥、裁縫後の仕上げで使用するアイロン加工など、より過酷な環境に曝されても高いレベルでのパフォーマンスを発揮するスライドファスナーの補強テープ、すなわちしなやかで透明性に優れるとともに、より高いレベルでの補強テープとファスナーテープとの間の剥離強度および耐洗濯性を有する補強テープが求められるようになってきており、依然として改良の余地がある。
【課題を解決するための手段】
【０００９】
前記目的を達成するため、本発明者等が鋭意検討した結果、補強テープを構成する接着層として用いられる接着剤を特定の性質を有するもので置き換えることにより、従来よりも過酷な環境下であっても、特に補強テープとファスナーテープとの間の剥離強度および耐洗濯性において高いパフォーマンスを発揮することができるスライドファスナーの補強テープが得られることを見出し、本発明の完成に至った。
【００１０】
すなわち、本発明は以下のものである。
（１）透明なエラストマーフィルムの裏面に接着層を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であって、その融点が１２０℃より高く、かつ、１６０℃以下であり、２００℃における溶融粘度が２０００ポイズより高く、かつ、５５００ポイズ以下であることを特徴とするスライドファスナーの補強テープ。
（２）前記エラストマーフィルムと前記接着層との間に介在させるアンカーコート剤からなる中間層をさらに設けた、（１）に記載のスライドファスナーの補強テープ。
（３）前記エラストマーフィルムが、ポリアミド系フィルム、ポリエステル系フィルム、ポリオレフィン系フィルムまたはポリウレタン系フィルムであり、かつ、前記中間層が二液硬化型接着剤であることを特徴とする（２）記載のスライドファスナーの補強テープ。
（４）前記接着剤の融点が１３０℃以上１５０℃以下であり、２００℃における溶融粘度が３０００ポイズ以上５０００ポイズ以下であることを特徴とする（１）〜（３）のいずれかに記載のスライドファスナーの補強テープ。
（５）前記エラストマーフィルムの厚さが、前記接着層の厚さ以下であることを特徴とする（１）〜（４）のいずれかに記載のスライドファスナーの補強テープ。
（６）前記エラストマーフィルムの厚さと、前記接着層の厚さとが以下の関係にあることを特徴とする（５）記載のスライドファスナーの補強テープ：
（接着層厚さ）／（フィルム厚さ）＝１〜２。
（７）前記中間層の厚さが、０．５〜１０μｍであることを特徴とする（２）記載のスライドファスナーの補強テープ。
（８）全体の厚みが、ファスナーテープの両面に積層する場合は１００〜２００μｍであり、または片面に積層する場合は２００〜４００μｍであることを特徴とする（１）〜（７）のいずれかに記載のスライドファスナーの補強テープ。
【発明の効果】
【００１１】
本発明によれば、従来よりも過酷な環境下であっても、特に補強テープとファスナーテープとの間の剥離強度および耐洗濯性において高いパフォーマンスを発揮することができるスライドファスナーの補強テープを提供することができる。
【図面の簡単な説明】
【００１２】
【図１】本発明の補強テープの一実施態様を示す部分断面図である。
【図２】本発明の補強テープの他の実施態様を示す部分断面図である。
【図３】本発明の補強テープを貼着したスライドファスナーの下部を示す部分平面図である。
【図４】開離した状態の図３のスライドファスナーの下部を示す部分平面図である。
【図５】本発明の補強テープを評価するためのもみ試験に用いられる試験機の要部を模式的に示す図である。
【発明を実施するための形態】
【００１３】
以下、本発明について説明する。
図１に、本発明のスライドファスナーの補強テープの一実施態様を部分断面図にて示す。
図１によれば、本発明のスライドファスナーの補強テープ１０は、透明なエラストマーフィルム１１の裏面に接着層１２を積層してなるスライドファスナーの補強テープにおいて、前記接着層がポリエステル系ホットメルト型接着剤、ポリアミド系ホットメルト型接着剤、ポリオレフィン系ホットメルト型接着剤またはポリウレタン系ホットメルト型接着剤であるものである。
【００１４】
このような補強テープは、ファスナーテープの片面のみでなく、表裏両面に積層できることは言うまでもなく、一般には表面両面に積層される。
【００１５】
エラストマーフィルム１１の厚さは、接着層の厚さ以下、すなわち（接着層厚さ）／（フィルム厚さ）が１以上であることが好ましく、また全体厚みと各層の厚みとはファスナーテープの補強テープという用途の観点から決まってくることから、さらに好ましくは（接着層厚さ）／（フィルム厚さ）＝１〜２の関係を満たす。このような比率とすることにより、ファスナーテープからの剥離による白濁を防止し、一方でファスナーテープに貼り付けられた状態での柔軟性を確保することができる。
ここで、エラストマーフィルム２の厚さは、一般に３０〜１２０μｍが適当であり、好ましくは５０〜８０μｍ程度である。
一方、接着層１２の厚さは、一般に５０〜２００μｍが適当であり、好ましくは６０〜１２０μｍ程度である。
【００１６】
透明なエラストマーフィルム１１としては、ポリアミド系エラストマーフィルム、ポリエステル系エラストマーフィルム、ポリオレフィン系エラストマーフィルム又はポリウレタン系エラストマーフィルムが好適である。
【００１７】
透明なエラストマーフィルム１１としては、ポリアミド系エラストマーフィルムの場合には曲げ弾性率が６，０００〜９，０００ｋｇ／ｃｍ2、ポリエステル系エラストマーフィルムの場合には曲げ弾性率が３，０００〜５，０００ｋｇ／ｃｍ2のものを用いることが特に好ましい。曲げ弾性率が上記範囲よりも低い柔らかいフィルムは、結晶成分が少ないため耐ドライクリーニング性や開離嵌挿具による横引きの強度等に劣る傾向がある。また、ドライクリーニング液が汚れぎみの場合にドライクリーニング液によって汚染され易いという難点がある。一方、曲げ弾性率が上記範囲を超えるフィルムは、結晶成分が多過ぎるので透明性や柔軟性が低いという問題を生じ易い。曲げ弾性率が上記範囲内のエラストマーフィルムを補強層として用いた場合、透明で良好な耐洗濯性、耐ドライクリーニング性と強度を併せ具有するスライドファスナーの補強テープが得られる。なお、補強テープの接着層や中間層の厚さは補強層としてのエラストマーフィルムに比べて小さく、また剛性が低いため、補強テープ全体としての曲げ弾性率はエラストマーフィルム自体の曲げ弾性率に大きく依存するが、接着層の種類、厚さ等により影響を受ける。そこで、補強テープ全体の曲げ弾性率も上記範囲内にあるように、接着層の種類、厚さ等を選定することが好ましい。
【００１８】
接着層１２の接着剤としては、ファスナーテープの材質となじみ易いホットメルト型接着剤を用いることが好ましい。さらに、図１の場合、エラストマーフィルムとファスナーテープとが同一材質であるが、図２に示すように、エラストマーフィルム２１と接着層２２との間に中間層２３を設けることにより、エラストマーフィルムとファスナーテープが異材質であっても、接着性については問題ない。
【００１９】
また、当該接着剤は、高温による耐性、具体的には高温湯での洗浄、洗濯、高温乾燥に対して補強テープが剥がないようにするという観点から、高融点、かつ、高粘度を有するものが好適に用いられ、例えば融点が１２０℃より高く、かつ、１６０℃以下であり、フローテスターを用いて２００℃、荷重１０ｋｇｆにて測定した溶融粘度が２０００ポイズより高く、かつ、５５００ポイズ以下であり、さらに好ましくは融点が１３０℃以上１５０℃以下であり、フローテスターを用いて２００℃、荷重１０ｋｇｆにて測定した溶融粘度が３０００ポイズ以上５０００ポイズ以下である。
【００２０】
これらのホットメルト型接着剤の中でも、特開平１０−２９５４１８号に開示されているように、融点が１１０〜１２０℃、２００℃での溶融粘度が１，０００〜２，０００ポイズのホットメルト型接着剤を用いた場合、補強テープをファスナーテープに加熱圧着する際、ホットメルト型接着剤が容易に溶融してファスナーテープの繊維間に浸透し易く、また、放冷・固化後に繊維間に存在する樹脂によって高いアンカー効果が得られる結果、洗濯やドライクリーニング後でも補強テープとファスナーテープとの間の高い剥離強度が維持されるという利点が得られるので、特に好適である。
【００２１】
本発明では、図２に示すように、エラストマーフィルム２１と接着層２２との間に介在させるアンカーコート剤からなる中間層２３をさらに設けた、スライドファスナーの補強テープ２０としてもよい。
この中間層２３の厚さは、０．５〜１０μｍ程度が適当であり、好ましくは２〜３μｍ程度である。
【００２２】
図２に示した態様では、エラストマーフィルム２１が、上述したポリアミド系フィルムまたはポリエステル系フィルムであり、一方、中間層２３としては、主剤であるポリオールと硬化剤としてのジイソシアネートの共重合体からなる二液硬化型接着剤を好適に用いることができる。また、接着層２２に用いる接着剤としては、上述したものが挙げられる。中間層は、特にエラストマーフィルムと接着層とで材質の異なるものどうしを貼り合わせる態様において好適に使用されるが、材質が同じものどうしを貼り合わせる態様においても、剥離強度および耐洗濯性においてより高いパフォーマンスを発揮できるため、好ましい。
【００２３】
また、本発明の補強テープは、スライドファスナーの端部を補強する用途で使用されることから、補強テープ全体の厚みが、ファスナーテープの両面に積層する用途においては好ましくは１００〜２００μｍ、より好ましくは１４０〜１８０であり、片面に積層する用途においては好ましくは２００〜４００μｍ、より好ましくは２８０〜３６０μｍである。
【００２４】
そこで、ファスナーテープの端部を補強するに当っては、ファスナーテープの端部表面に接着層を塗工した後、必要に応じて中間層をラミネートしたエラストマーフィルムからなる補強層を重ね、加熱圧着することもできるが、接着工程の際に接着層と補強層の間に気泡が入らないように、エラストマーフィルムの片面にドライラミネート法、共押出法等の従来公知の積層法によって中間層と接着層をコーティングした補強テープを予め作製し、これをファスナーテープの端部表面に接着層を介して加熱圧着することが好ましい。加熱圧着時の加熱に際して、熱板、超音波、高周波等の加熱手段を用いることができる。
【００２５】
図３及び図４は一対のファスナーテープ３１ａ、３１ｂ下端部の開離嵌挿具取付け部に本発明の補強テープ３４ａ、３４ｂを貼着したスライドファスナー３０の一例の下部を示している。
図３に示すスライドファスナー３０は、一対のファスナーテープ３１ａ、３１ｂ、各ファスナーテープ３１ａ、３１ｂの下端部に溶着される一対の補強テープ３４ａ、３４ｂ、各ファスナーテープの内側縁部に取り付けられたコイルエレメント等の務歯列３２ａ、３２ｂ、スライダー３３、及びファスナーテープ３１ａ、３１ｂの下端部に溶着した補強テープ３４ａ、３４ｂの内側縁部に取付けられた開離嵌挿具である蝶棒３７、箱棒３５、箱体３６を含んでいる。スライダー３３は務歯３２ａ、３２ｂを噛合、解離するために務歯列に摺動自在に取り付けられている。図３はスライドファスナー３０を閉じた状態を、また図４は開いた状態を示している。
【００２６】
ポリエステル、ナイロン等の合成繊維や綿等の天然繊維よりなる繊維素材を織成又は編成して作製された一対のファスナーテープ３１ａ、３１ｂの各下端部には、補強テープ３４ａ、３４ｂがそれぞれ溶着されている。これらの対向する補強テープの一方３４ａの内側縁部には、開離嵌挿具の取付金具である蝶棒３７が、また他方３４ｂの対向する内側縁部には蝶棒３７が嵌挿される箱体３６とその箱棒３５が取付けられている。蝶棒３７は箱体３６のスロット中に開離自在に係合可能である。なお、箱体３６と箱棒３５は一体成形されたワンピース物である。
【００２７】
上記のように、ファスナーテープ３１ａ、３１ｂの端部には、その色彩を透視できる透明もしくは半透明の、柔軟性に優れた本発明に係る補強テープ３４ａ、３４ｂが高い接着強度で貼着され、補強されている。補強テープ３４ａ、３４ｂは全体的に透明に近いのでファスナーテープ３１ａ、３１ｂの色彩がそのまま透視され、補強テープが染色されたファスナーテープの色彩と殆ど同色彩に見えるので外観を損うこともない。また、１種類の補強テープを種々の色調のファスナーテープに適用できるので、それぞれの色彩に対応した補強テープを準備する必要がなく、複雑な在庫管理が不要であるという利点も得られる。なお、補強テープの表面光沢を低減させ、また柔軟性を増すために、加熱圧着後又は加熱圧着時に補強テープ表面の補強層にローレット加工を施すこともできる。
【００２８】
ここで、本発明における剥離強度および耐洗濯性の指標として、以下に示すもみ試験により得られた剥離度を用いる。
図５は、当該もみ試験に用いられる試験機の要部を模式的に示す図である。
このもみ試験機５０は、スライドファスナー３０の補強テープ３４ａ、３４ｂのところで当該スライドファスナー３０を挟持するための掴み部５１ａ、５１ｂと、スライドファスナーの箱体３６のところで当該スライドファスナーの下方から方向ｂに向かって弾性付勢させた状態で指示する支持部５２と、スライドファスナーの蝶棒と箱棒のところで当該スライドファスナーの上方から方向ａに向かって押圧する押圧部５３とで要部が構成される。なお、押圧部５３の方向ａの押圧動作、および支持部５２の方向ｂの弾性付勢により、スライドファスナーは方向ａ、方向ｂの間で上下し、掴み部５１ａ、５１ｂはそれぞれ水平な方向ｃ１、方向ｃ２に向かって往復移動する。
【００２９】
通常の洗濯を想定して、温水内でスライドファスナーの方向ａ、方向ｂ、方向ｃ１および方向ｃ２への移動を所定回数行う。これにより生じる補強テープ３４ａ、３４ｂのスライドファスナーからの剥離は、白濁として検出される。そこで、この白濁の度合いを特定の画像センサーを用いてスキャンして数値化し、もみ試験前のコントロールに対して状態が変化した割合を剥離度と特定する。すなわち、白濁した部分が多いほど剥離度は大きくなり、耐洗濯性が悪く、剥離強度も低いと評価される。
【実施例】
【００３０】
以下、本発明の効果を確認した実施例、比較例及び試験例を示して本発明についてより具体的に説明するが、本発明が下記実施例に限定されるものでないことはもとよりである。
（調製例１）
厚さ１００μｍのナイロン系エラストマーフィルム（アルケマ（株）製、７２３３ＦＰ０１）の裏面に主剤であるポリオールと硬化剤としてのジイソシアネートの共重合体からなる二液硬化型接着剤を２〜３μｍの厚さとなるように塗布し、さらに厚さ６０μｍのポリエステル系ホットメルト接着層（東洋紡績（株）製、バイロンＧＭ９００：融点１１２℃、フローテスターを用いて２００℃、荷重１０ｋｇｆで測定した溶融粘度１５００ポイズ）をラミネートして補強テープを作製した。この補強テープ（両面積層）全体の厚みは、１６０μｍであった。
【００３１】
（調製例２）
調製例１において、ナイロン系エラストマーフィルムの厚みを６０μｍとし、かつ、接着層の厚みを１００μｍとした以外は、調製例１と同様にして補強テープを作製した。この補強テープ（両面積層）全体の厚みは、１６０μｍであった。
【００３２】
（調製例３）
調製例１において、接着層にバイロンＧＭ９００（東洋紡績（株）製）のかわりに、バイロンＧＭ４００（東洋紡績（株）製；融点１４３℃、フローテスターを用いて２００℃、荷重１０ｋｇｆで測定した溶融粘度４６００ポイズ）を用いた以外は、調製例１と同様にして補強テープを作製した。この補強テープ（両面積層）全体の厚みは、１６０μｍであった。
【００３３】
（調製例４）
調製例３において、ナイロン系エラストマーフィルムの厚みを６０μｍとし、かつ、接着層の厚みを１００μｍとした以外は、調製例３と同様にして補強テープを作製した。この補強テープ（両面積層）全体の厚みは、１６０μｍであった。
【００３４】
（調製例５）
実験例３において、ナイロン系エラストマーフィルムの厚みを８０μｍとし、かつ、接着層の厚みを８０μｍとした以外は、実験例３と同様にして補強テープを作製した。この補強テープ（両面積層）全体の厚みは、１６０μｍであった。
【００３５】
（調製例６）
調製例１において、接着層にバイロンＧＭ９００（東洋紡績（株）製）のかわりに、高分子量飽和ポリエステル樹脂ポリエスタ−ＳＰ１７６（日本合成化学工業株式会社製；融点１３０℃、フローテスターを用いて１９０℃、荷重３０ｋｇｆで測定した溶融粘度５６００ポイズ）を用いた以外は、調製例１と同様にして補強テープを作製した。この補強テープ（両面積層）全体の厚みは、１６０μｍであった。
【００３６】
（調製例７）
調製例６において、ナイロン系エラストマーフィルムの厚みを６０μｍとし、かつ、接着層の厚みを１００μｍとした以外は、調製例６と同様にして補強テープを作製した。この補強テープ（両面積層）全体の厚みは、１６０μｍであった。
【００３７】
（調製例８）
調製例１において、接着層にバイロンＧＭ９００（東洋紡績（株）製）のかわりに、バイロンＧＡ３２００（東洋紡績（株）製；融点１２３℃、フローテスターを用いて２００℃、荷重１０ｋｇｆで測定した溶融粘度１４０ポイズ）を用いた以外は、調製例１と同様にして補強テープを作製した。この補強テープ（両面積層）全体の厚みは、１６０μｍであった。
【００３８】
（調製例９）
調製例８において、ナイロン系エラストマーフィルムの厚みを６０μｍとし、かつ、接着層の厚みを１００μｍとした以外は、調製例８と同様にして補強テープを作製した。この補強テープ（両面積層）全体の厚みは、１６０μｍであった。
【００３９】
（試験例）
務歯（エレメント）を噛み合わせた状態のスライドファスナーチェーンの表面及び裏面のそれぞれの表面及び裏面に、上記各実験例で作製した補強テープを、接着層が接触するように、かつ務歯列と交差するように横方向に重ね、加圧下に超音波接着して試料を、各調製例につき５つずつ作製した。
【００４０】
次いで、接着後、上述したもみ試験を行って、白濁の発生の有無を評価し、上述の剥離度を求めた。各調製例の補強テープの剥離度につき、蝶棒側および箱側、ならびに５つの試料について全体の平均をとり、その結果を表１に示す。
【００４１】
【表１】
2014203310.tif 000009
【００４２】
表１によれば、いずれの接着剤においても、接着層の厚みをエラストマーフィルムよりも大きくしたときに、剥離度が小さくなり、もみ試験の結果補強テープが剥離し白濁した部分が少ないことを示すことから、耐洗濯性が良好で、剥離強度も大きかったことがわかる。
ただし、フィルム厚みがエラストマー／接着層が、８０μｍ／８０μｍである場合、剥離度が小さく、すなわち剥離強度は大きくなり、白濁は見られなかったが、ファスナーテープが溶けてしまい製品としての価値がない状態となった。したがって、ファスナーテープが溶け出さず、かつ、高温による耐性の実現のためには、接着層をエラストマーよりも厚くすることが望ましいことがわかった。
【符号の説明】
【００４３】
１０  補強テープ
１１  エラストマーフィルム
１２  接着層
２０  補強テープ
２１  エラストマーフィルム
２２  接着層
２３  中間層
３０  スライドファスナー
３１ａ、３１ｂ  ファスナーテープ
３２ａ、３２ｂ  務歯
３３  スライダー
３４ａ、３４ｂ  補強テープ
３５  箱棒
３６  箱体
３７  蝶棒
【国際調査報告】
2014203310.tif 000010
2014203310.tif 000011
2014203310.tif 000012
2014203310.tif 000013